Brevet FR3083228A1 — publié le 20200103

VITRAGE MUNI D'UN EMPILEMENT DE COUCHES MINCES AGISSANT SUR LE RAYONNEMENT SOLAIRE ET D'UNE COUCHE BARRIERE L'invention concerne les vitrages munis d'empilements de couches minces agissant sur le rayonnement solaire, notamment ceux destinés à l'isolation thermique et/ou la protection solaire. Ce type de vitrage est plus particulièrement adapté pour équiper des bâtiments : en agissant, grâce aux couches minces, sur la quantité d'énergie du rayonnement solaire, il permet d'éviter à l'intérieur des locaux un échauffement excessif en été et contribue ainsi à limiter la consommation d'énergie nécessaire à leur climatisation. Cette action sur le contrôle solaire est réalisée par l'utilisation d'une 15 couche de dioxyde de titane (TiO2) ayant une épaisseur d'environ 20 à 30nm. Cette couche de dioxyde de titane permet avantageusement de réfléchir la lumière entrant. Toutefois, il a été mis en évidence que le dépôt de la couche de contrôle solaire directement sur le substrat transparent qu'est la feuille de 20 verre n'est pas optimale. En effet, la couche de contrôle solaire en dioxyde de titane adhère peu sur le substrat transparent de sorte qu'elle se dégrade facilement. Pour résoudre ce problème, une sous-couche est avantageusement agencée entre le substrat transparent et le couche de contrôle solaire pour 25 permettre à la couche de contrôle solaire de mieux adhérer. Cette sous-couche est choisie pour avoir une fonction barrière. En effet, durant le ou les traitements thermiques que le substrat va subir, une diffusion d'alcalins se produit et dégrade les performances. Cette sous-couche à fonction barrière permet avantageusement de bloquer cette 30 diffusion alcaline. Cette sous-couche à fonction barrière est par exemple une couche de nitrure de silicium (Si3N4) ayant une épaisseur de 30 à 40nm. - 2 - Il est connu de procéder à un traitement ultérieur d'émaillage, qui intéresse tout particulièrement les vitrages utilisés dans les panneaux de parement de façade appelés aussi allèges. En effet, pour opacifier les vitrages en allèges, on a généralement deux voies possibles : soit on 5 dépose une laque sur le verre, que l'on sèche et durcit avec un traitement thermique modéré, soit on dépose un émail. L'émail tel qu'on le dépose de façon habituelle est composé d'une poudre contenant une fritte de verre (la matrice vitreuse) et des pigments employés comme colorants (la fritte et les pigments étant à base d'oxydes 10 métalliques), et un médium appelé aussi véhicule permettant l'application de la poudre sur le verre et son adhésion avec celui-ci au moment du dépôt. Pour obtenir le revêtement émaillé final, il faut ensuite le cuire. Or, il a été constaté que le processus émaillage avec un émail sombre de la couche de TiO2 protégée des alcalins avec une couche 15 barrière entraine la cristallisation du TiO2 ce qui génère des contraintes dans la couche et entraine l'apparition d'un halo blanc. RESUME DE L'INVENTION 20 Le but de l'invention est alors de résoudre le problème de l'art antérieur en proposant un vitrage dont l'empilement est amélioré pour permettre l'adhésion de la couche fonctionnelle de contrôle solaire tout en 25 limitant sa cristallisation. L'objet de l'invention est tout d'abord un substrat transparent, notamment en verre, muni d'un empilement de couches minces agissant sur le rayonnement solaire, ledit empilement comprenant au moins une couche fonctionnelle, cette couche fonctionnelle étant associée à au moins 30 une sous-couche barrière, caractérisé en ce que cette sous-couche barrière est une couche de dioxyde de silicium d'épaisseur comprise entre 15 et 25nm. - 3 - Selon un exemple, ladite sous-couche barrière de dioxyde de silicium à une épaisseur de 20nm. Selon un exemple, une surcouche de nitrure de silicium ayant un léger effet miroir est agencée sur la couche fonctionnelle. 5 Selon un exemple, ladite surcouche de nitrure de silicium ayant un léger effet miroir a une épaisseur comprise entre 20 et 30nm, de préférence égale à 25nm. Selon un exemple, une surcouche de dioxyde de silicium pour la protection chimique est agencée sur la couche fonctionnelle. 10 Selon un exemple, ladite surcouche de dioxyde de silicium ayant un effet de protection chimique a une épaisseur comprise entre 5 et 15nm, de préférence égale à lOnm. Selon un exemple, une surcouche de dioxyde de titane permettant une protection mécanique est agencée sur la couche fonctionnelle. Selon un exemple, ladite surcouche de dioxyde de titane a une épaisseur comprise entre 1 et 5nm, de préférence égale à 2nm. Selon un exemple, la couche fonctionnelle est une couche de dioxyde de titane TiO2 d'épaisseur comprise entre 20 et 30nm, préférentiellement 24nm. L'invention concerne en outre un panneau de parement de façade de type allège incorporant le substrat selon l'invention. L'invention concerne en outre une façade de bâtiment comprenant une pluralité de panneaux de parement selon l'invention. L'invention concerne en outre une porte de four comprenant le substrat selon l'invention. L'invention concernant en outre tout objet utilisant le substrat selon l'invention. DESCRIPTION DES FIGURES D'autres particularités et avantages ressortiront clairement de la description qui en est faite ci-après, à titre indicatif et nullement limitatif, en référence aux dessins annexés, dans lesquels: - 4 - -la fig. 1 est une représentation schématique du substrat revêtu selon de l'invention; -la fig. 2 est une représentation schématique d'une variante du substrat revêtu selon de l'invention; 5 DESCRIPTION DETAILLEE La présente invention concerne un substrat S sur lequel un revêtement 10 est déposé comme visible à la figure 1. Le substrat S est un 10 substrat verrier de type sodocalcique. Ce revêtement 10 peut comprendre plusieurs couches. Ces couches sont utilisées pour obtenir une fonction. Un exemple de fonction est le contrôle solaire. Une telle fonction consiste à avoir une couche qui protège du rayonnement solaire. Dans le cas d'un contrôle solaire, cette fonction est assurée par une couche fonctionnelle 15 11 de dioxyde de titane TiO2 d'épaisseur comprise entre 20 et 30nm, préférentiellement 24nm. Cette couche de TiO2 permet d'obtenir une réflexion de la lumière comprise entre 25 et 35%, de préférence 30%. Sur cette couche fonctionnelle, un émail peut être déposé. Cet émail est composé d'une poudre contenant une fritte de verre (la matrice 20 vitreuse) et des pigments employés comme colorants (la fritte et les pigments étant à base d'oxydes métalliques), et un médium appelé aussi véhicule permettant l'application de la poudre sur le verre et son adhésion avec celui-ci au moment du dépôt. Pour obtenir le revêtement émaillé final, une étape de cuisson est opérée. 25 Selon l'invention, une couche barrière 12 est agencée entre le substrat verrier S et la couche fonctionnelle 11 de dioxyde de titane. Cette couche barrière est utilisée pour empêcher la diffusion des alcalins, en particulier du sodium du substrat verrier. En effet, lors d'un traitement thermique (nécessaire pour l'émaillage notamment), le sodium Na du 30 substrat verrier peut migrer vers la couche déposée. Astucieusement, cette couche barrière 12 est une couche agencée pour avoir des performances moindres que les couches barrières - 5 - habituellement utilisées et permettre une légère diffusion du sodium dans la couche fonctionnelle. Cette couche barrière 12 est une couche d'oxyde de Silicium SiO2. Cette couche d'oxyde de Silicium SiO2 présente une épaisseur comprise 5 entre 15 et 25nm, avec une valeur préférée à 20nm. Ce mode d'exécution est avantageux en ce qu'il consiste en une couche connue dont les performances contre la diffusion des alcalins, notamment du sodium, du substrat verrier sont volontairement dégradées. Ces performances sont dégradées par une plus faible 10 épaisseur. Cette dégradation des performances, non souhaitée pour une couche barrière standard, permet une diffusion des alcalins. Or, la diffusion d'alcalins dans la couche fonctionnelle entraine une dégradation des performances de ladite couche mais empêche la cristallisation de la 15 couche fonctionnelle lors de l'émaillage. La couche barrière selon l'invention permet une diffusion des alcalins contenue/limitée de sorte à ne pas dégrader les performances de la couche fonctionnelle tout en permettant une diffusion des alcalins suffisante pour éviter la cristallisation de la couche fonctionnele. 20 Dans une variante, la couche barrière 12 est déposée sous haute pression. Cette haute pression affecte les propriétés de la couche déposée de sorte que celle-ci devient plus poreuse. Par conséquent, la diffusion des alcalins est facilitée. Dans une seconde variante visible à la figure 2, le substrat 25 comprend au moins une surcouche 13 déposée sur la couche fonctionnelle. Cette surcouche à base de nitrure de silicium ou d'oxyde de silicium (Si3N4 et SiO2 en abrégé) ou en oxynitrure de silicium (SiON en abrégé, sans préjuger des quantités respectives en Si, O et N) s'est aussi révélée très avantageuse à plusieurs titres: ce type de matériau s'est avéré 30 capable de protéger à haute température les couches de l'empilement de l'invention, notamment vis-à-vis de l'oxydation, en préservant leur intégrité, ce qui a rendu l'empilement selon l'invention bombable/trempable dans le cas où le substrat porteur de l'empilement - 6 - est en verre et qu'on veut lui faire subir un tel traitement thermique après dépôt des couches: la modification des propriétés optiques induites par un traitement thermique du type trempe, est faible avec une transmission lumineuse et un aspect en réflexion extérieure suffisamment peu modifiés 5 pour ne pas être significativement perceptibles à l'oeil humain. Cette surcouche 13 peut être composée d'une multitude de couches déposées les unes sur les autres. Une configuration consiste à avoir une première couche 13a de nitrure de silicium Si3N4 dont l'épaisseur est comprise entre 20 et 30nm, de préférence égale à 25nm. Cette couche 10 participe à l'effet miroir. Sur cette couche de nitrure de silicium, une couche d'oxyde de silicium 13b est déposée. Cette couche d'oxyde de silicium présente une épaisseur comprise entre 5 et 15nm, de préférence égale à lOnm. Cette coche d'oxyde de Silicium est une couche de protection chimique, 15 notamment contre les acides. Par-dessus cette couche d'oxyde de silicium, une couche d'oxyde de Titane TiO2 13c est déposée. Cette couche présente une épaisseur comprise entre 1 et 5nm, de préférence égale à 2nm. Cette couche d'oxyde de titane permet d'offrir une protection mécanique. 20 Bien entendu, ces couches 13a, 13b et 13c peuvent être déposées indépendamment les unes des autres. Le substrat S selon l'invention peut être utilisé dans diverses applications. Une première application consiste utiliser ce substrat pour la réalisation de panneau de verre, par exemple du type allège, pour façade. 25 Une seconde application consiste à utiliser ce substrat pour la réalisation de porte de four. Bien entendu, ce substrat sera utilisé dans toutes les applications pour lequel on a besoin d'appliquer un émail noir sur l'empilement déposé sur le substrat. 30 Bien entendu, la présente invention ne se limite pas à l'exemple illustré mais est susceptible de diverses variantes et modifications qui apparaîtront à l'homme de l'art. REVENDICATIONS1. Substrat (S) transparent, notamment en verre, muni d'un empilement (10) de couches minces agissant sur le rayonnement solaire, ledit empilement comprenant au moins une couche fonctionnelle (11), cette couche fonctionnelle étant associée à au moins une sous-couche barrière (12), caractérisé en ce que cette sous-couche barrière est une couche de dioxyde de silicium d'épaisseur comprise entre 15 et 25nm. to 2. Substrat transparent selon la revendication 1, caractérisé en ce que ladite sous-couche barrière de dioxyde de silicium à une épaisseur de 20nm. 3. Substrat transparent selon les revendications 1 ou 2, dans lequel une surcouche de nitrure de silicium (13a) contribuant à l'effet miroir est 15 agencée sur la couche fonctionnelle (11). 4. Substrat transparent selon la revendication 3, dans lequel ladite surcouche de nitrure de silicium (13a) a une épaisseur comprise entre 20 et 30nm, de préférence égale à 25nm. 5. Substrat transparent selon l'une des revendications précédentes, 20 dans lequel une surcouche de dioxyde de silicium (13b) pour la protection chimique est agencée sur la couche fonctionnelle. 6. Substrat transparent selon la revendication 5, dans lequel ladite surcouche de dioxyde de silicium (13b) a une épaisseur comprise entre 5 et 15nm, de préférence égale à lOnm. 25 7. Substrat transparent selon l'une des revendications précédentes, dans lequel une surcouche de dioxyde de titane (13c) ayant un effet de protection mécanique est agencée sur la couche fonctionnelle. 8. Substrat transparent selon la revendication 7, dans lequel ladite surcouche de dioxyde de titane a une épaisseur comprise entre 1 et 5nm, 30 de préférence égale à 2nm. 9. Substrat transparent selon l'une des revendications précédentes, dans lequel la couche fonctionnelle est une couche de dioxyde de titane TiO2 d'épaisseur comprise entre 20 et 30nm, préférentiellement 24nm. - 8 - 10. Panneau de parement de façade de type allège incorporant le substrat selon l'une des revendications précédentes. 11. Façade de bâtiment comprenant une pluralité de panneaux de parement selon la revendication précédente. 5 12. Porte de four comprenant le substrat selon l'une des revendications 1 à9.